(57)【要約】【課題】Ｓｂ２Ｏ３やＡｓ２Ｏ３の使用量を低減でき且つ充分に脱泡できる、溶融ガラスに含まれる気泡の除去方法、及びガラスの製造方法を提供する。【解決手段】この気泡の除去方法は、第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を有し且つイオン化によりガスを生成し得るガス放出体を用い、前記ガス放出体に対して熱エネルギーを与えて前記ガス放出体をイオン化させ、前記ガスを前記溶融ガラスに放出させるものである。【選択図】なし【特許請求の範囲】
【請求項１】
溶融ガラスに含まれる気泡の除去方法であって、
第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を有し且つ熱分解によりガスを生成し得るガス放出体を用い、
前記ガス放出体に対して熱エネルギーを与えて前記ガス放出体を熱分解させ、前記ガスを前記溶融ガラスに放出させる気泡の除去方法。
【請求項２】
前記元素として第一イオン化エネルギーが３７０ｋＪ・ｍｏｌ−１以上の元素及び／又は第一イオン化エネルギーと第二イオン化エネルギーとの和が１５００ｋＪ・ｍｏｌ−１以上の元素を用いる請求項１記載の気泡の除去方法。
【請求項３】
前記元素としてポーリング電気陰性度が１．５以下の元素を用いる請求項１又は２記載の気泡の除去方法。
【請求項４】
前記元素として第１族元素及び／又は第２族元素を用いる請求項１から３のいずれか記載の気泡の除去方法。
【請求項５】
前記ガス放出体が、前記元素の酸化物、硝酸塩、炭酸塩、硫酸塩、過酸化物、及び塩化物からなる群より選ばれる１種以上からなる請求項１から４のいずれか記載の気泡の除去方法。
【請求項６】
前記溶融ガラス及び前記ガス放出体として、実質的にＳｂ成分及びＡｓ成分を含まないものを用いる請求項１から５のいずれか記載の気泡の除去方法。
【請求項７】
ガラス原料を溶融して前記溶融ガラスを形成した後、前記ガス放出体を加える請求項１から６のいずれか記載の気泡の除去方法。
【請求項８】
請求項１から７いずれか記載の気泡の除去方法を用いて製造されるガラスからなる精密プレス成形用プリフォーム。
【請求項９】
請求項８記載の精密プレス成形用プリフォームを精密プレス成形してなる光学素子。
【請求項１０】
請求項１から７いずれか記載の気泡の除去方法を用いて製造されるガラスからなる光学素子。
【請求項１１】
請求項９又は１０記載の光学素子を用いた光学機器。
【請求項１２】
ガラス原料と、第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を有し且つ溶融温度下でガスを生成し得るガス放出体と、を用い、
前記ガラス原料と前記ガス放出体とを共に溶融するガラスの製造方法。
【発明の詳細な説明】
【技術分野】
【０００１】
本発明は、気泡の除去方法、及びガラスの製造方法に関する。
【背景技術】
【０００２】
近年、光学レンズを使用する光学機器の高機能化が急速に進められており、これに伴って光学レンズに対する高精度化の要求が強まっている。そこで、光学レンズの精度を低下する主要な原因である光学レンズ内への気泡残留を解消する必要がある。
【０００３】
光学レンズ内への気泡残留を抑制するには、光学レンズを成形する前の溶融ガラスを脱泡することが有効である。従来、溶融ガラスの脱泡は、Ｓｂ２Ｏ３やＡｓ２Ｏ３からなる脱泡剤をガラス材料に混合することで行われてきた（例えば、特許文献１参照）。つまり、高温にさらされると、Ｓｂ２Ｏ３やＡｓ２Ｏ３が分解反応を起こし、酸素ガスを溶融ガラス中へと放出する。これにより、溶融ガス中に滞留する微細な気泡が、酸素ガスに巻き込まれて外部へと排出されるため、溶融ガラスの脱泡を充分に行うことができる。
【特許文献１】特開２００３−２９２３３８号公報
【発明の開示】
【発明が解決しようとする課題】
【０００４】
しかしながら、人体をはじめとした生物体への悪影響の観点や、環境保護の観点等から、脱泡剤として用いられていたＳｂ２Ｏ３やＡｓ２Ｏ３の使用量を低減することが望まれていた。
【０００５】
本発明は、以上の実情に鑑みてなされたものであり、Ｓｂ２Ｏ３やＡｓ２Ｏ３の使用量を低減することができ且つ充分に脱泡することができる気泡の除去方法及び光学ガラスの製造方法を提供することを目的とする。
【課題を解決するための手段】
【０００６】
本発明者らは、ガラス原料に、第一イオン化エネルギーが所定範囲内にある元素及び／又は第一イオン化エネルギーと第二イオン化エネルギーとの和が所定範囲内にある元素を有し且つ熱分解によりガスを生成し得るガス放出体を用いることにより、ガス放出体に対して熱エネルギーを与える際に熱分解によってガスが生成し易くなり、溶融ガラスの気泡が生成したガスに巻き込まれて溶融ガラスの外部へと排出されることを見出し、本発明を完成するに至った。具体的には、本発明は以下のようなものを提供する。
【０００７】
（１）  溶融ガラスに含まれる気泡の除去方法であって、第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を有し且つ熱分解によりガスを生成し得るガス放出体を用い、前記ガス放出体に対して熱エネルギーを与えて前記ガス放出体を熱分解させ、前記ガスを前記溶融ガラスに放出させる気泡の除去方法。
【０００８】
（２）  前記元素として第一イオン化エネルギーが３７０ｋＪ・ｍｏｌ−１以上の元素及び／又は第一イオン化エネルギーと第二イオン化エネルギーとの和が１５００ｋＪ・ｍｏｌ−１以上の元素を用いる（１）記載の気泡の除去方法。
【０００９】
（３）  前記元素としてポーリング電気陰性度が１．５以下の元素を用いる（１）又は（２）記載の気泡の除去方法。
【００１０】
（４）  前記元素として第１族元素及び／又は第２族元素を用いる（１）から（３）のいずれか記載の気泡の除去方法。  
【００１１】
（５）  前記ガス放出体が、前記元素の酸化物、硝酸塩、炭酸塩、硫酸塩、過酸化物、及び塩化物からなる群より選ばれる１種以上からなる（１）から（４）のいずれか記載の気泡の除去方法。
【００１２】
（６）  前記溶融ガラス及び前記ガス放出体として、実質的にＳｂ成分及びＡｓ成分を含まないものを用いる（１）から（５）のいずれか記載の気泡の除去方法。
【００１３】
（７）  ガラス原料を溶融して前記溶融ガラスを形成した後、前記ガス放出体を加える（１）から（６）のいずれか記載の気泡の除去方法。
【００１４】
（８）  （１）から（７）いずれか記載の気泡の除去方法を用いて製造されるガラスからなる精密プレス成形用プリフォーム。
【００１５】
（９）  （８）記載の精密プレス成形用プリフォームを精密プレス成形してなる光学素子。
【００１６】
（１０）  （１）から（７）いずれか記載の気泡の除去方法を用いて製造されるガラスからなる光学素子。
【００１７】
（１１）  （９）又は（１０）記載の光学素子を用いた光学機器。
【００１８】
（１２）  ガラス原料と、第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を有し且つ溶融温度下でガスを生成し得るガス放出体と、を用い、前記ガラス原料と前記ガス放出体とを共に溶融するガラスの製造方法。
【発明の効果】
【００１９】
本発明によれば、ガラス原料に、第一イオン化エネルギーが所定範囲内にある元素及び／又は第一イオン化エネルギーと第二イオン化エネルギーとの和が所定範囲内にある元素を有し且つ熱分解によりガスを生成し得るガス放出体を用いることにより、ガス放出体に対して熱エネルギーを与える際にガス放出体からガスが放出され易くなり、溶融ガラスの気泡が放出されたガスに巻き込まれて溶融ガラスの外部へと排出される。このガス放出体で溶融ガラスを充分に脱泡することができるため、Ｓｂ２Ｏ３やＡｓ２Ｏ３を別途使用する必要性が低く、Ｓｂ２Ｏ３やＡｓ２Ｏ３の使用量を低減することができる。
【発明を実施するための最良の形態】
【００２０】
以下、本発明の実施形態を説明するが、本発明を限定するものではない。
【００２１】
本発明の気泡の除去方法は、ガラス原料と、所定のガス放出体を用い、このガス放出体に対して熱エネルギーを与えることで生成されるガスを溶融ガラスに放出させる。ガス放出体に対して熱エネルギーを与えることにより、熱分解によってガスがガス放出体から放出され易くなり、このガスが溶融ガラスの気泡を巻き込むことで、溶融ガラスの気泡が溶融ガラスの外部へと排出されるため、Ｓｂ２Ｏ３やＡｓ２Ｏ３を別途使用する必要性が低く、Ｓｂ２Ｏ３やＡｓ２Ｏ３の使用量を低減することができる。
【００２２】
（ガス放出体）
ガス放出体は、熱分解によりガスを生成し得る物質であり、第一イオン化エネルギーが５２０ｋＪ・ｍｏｌ−１以下の元素及び／又は第一イオン化エネルギーと第二イオン化エネルギーとの和が２５００ｋＪ・ｍｏｌ−１以下の元素を、１種又は２種以上有する。第一イオン化エネルギー及び／又は第一イオン化エネルギーと第二イオン化エネルギーとの和が小さな元素を有するガス放出体を用いることで、ガス放出体に対して熱エネルギーを与えた際にガス放出体が熱分解し易くなり、熱分解により生成されて放出されたガスが溶融ガラスの気泡と結びついて溶融ガラスの外部へと排出される。このため、溶融ガラスからの脱泡を促進し、泡の少ないガラスを得ることができる。
【００２３】
ここで、本発明で用いられる元素の第一イオン化エネルギーの上限は、５２０ｋＪ・ｍｏｌ−１であることが好ましく、５１８ｋＪ・ｍｏｌ−１であることがより好ましく、５１５ｋＪ・ｍｏｌ−１であることが最も好ましい。また、この元素の第一イオン化エネルギーの下限は、３７０ｋＪ・ｍｏｌ−１以上であることが好ましく、３９０ｋＪ・ｍｏｌ−１以上であることがより好ましく、４１０ｋＪ・ｍｏｌ−１以上であることが最も好ましい。第一イオン化エネルギーがこの範囲内にあることにより、ガス放出体に対して熱エネルギーを与えた際に、元素が１価のカチオンとなってガス放出体が熱分解し易くなるため、溶融ガラスからの脱泡を促進することができる。この効果は、アルカリ金属のように１価のイオンを形成する元素について特に顕著である。第一イオン化エネルギーが所定範囲内にある元素の具体例としては、例えばＬｉ、Ｎａ、Ｋ、Ｒｂ、Ｃｓ、及びＢａを挙げることができる。
【００２４】
または、本発明で用いられる元素の第一イオン化エネルギーと第二イオン化エネルギーとの和の上限は、２５００ｋＪ・ｍｏｌ−１であることが好ましく、２３００ｋＪ・ｍｏｌ−１であることがより好ましく、２２００ｋＪ・ｍｏｌ−１であることが最も好ましい。また、この元素の第一イオン化エネルギーと第二イオン化エネルギーとの和の下限は１５００ｋＪ・ｍｏｌ−１であることが好ましく、１５５０ｋＪ・ｍｏｌ−１であることがより好ましく、１６００ｋＪ・ｍｏｌ−１であることが最も好ましい。第一イオン化エネルギーと第二イオン化エネルギーとの和がこの範囲内にあることにより、ガス放出体に対して熱エネルギーを与えた際に、元素が２価以上のカチオンとなってガス放出体が熱分解し易くなるため、溶融ガラスからの脱泡を促進することができる。この効果は、２価以上のイオンを形成する元素について特に顕著であり、アルカリ土類金属のように２価のイオンを形成する元素について最も顕著である。第一イオン化エネルギーと第二イオン化エネルギーとの和が所定範囲内にある元素の具体例としては、例えばＭｇ、Ｃａ、Ｓｒ、Ｂａ、Ｌａ、Ｇｄ、Ｙ、Ｙｂ、Ｌｕ、Ｔｉ、Ｚｒ及びＮｂを挙げることができる。
【００２５】
これら第一イオン化エネルギー及び／又は第一イオン化エネルギーと第二イオン化エネルギーとの和が所定範囲内にある元素のポーリング電気陰性度は、好ましくは１．５以下、より好ましくは１．４以下、最も好ましくは１．３以下である。これにより、それら元素を含むガス放出体が溶融ガラス中にて熱分解されてガスを放出し易くなるため、泡の少ないガラスをより得易くすることができる。このような元素の具体例としては、例えばＬｉ、Ｎａ、Ｋ、Ｒｂ、Ｃｓ、Ｃａ、Ｓｒ、Ｂａ、Ｌａ、Ｇｄ、Ｙ、Ｙｂ及びＬｕを挙げることができる。
【００２６】
第一イオン化エネルギーが小さな元素及び／又は第一イオン化エネルギーと第二イオン化エネルギーとの和が小さな元素としては、第１族元素及び／又は第２族元素を用いることが好ましく、Ｋ及び／又はＢａを用いることが最も好ましい。第１族元素や第２族元素を用いることで、第一イオン化エネルギーが与えられた元素が１価の陽イオンになり、第一イオン化エネルギー及び第二イオン化エネルギーが与えられた元素が２価の陽イオンになり、これらがガス放出体の分子から脱離することでガス放出体が容易に熱分解されるため、溶融ガラスからの脱泡をより促進することができる。これら第１族元素及び／又は第２族元素の中でも、周期表の下にある元素ほど熱分解に必要なエネルギーが低く、溶融ガラスの脱泡をより促進することができるが、Ｒｂ及びＣｓは放射性等の有害な特性を有する元素である。従って、Ｋ及び／又はＢａを用いることで、溶融ガラスの脱泡を促進しながらも、放射性等の有害な特性を有さないガラスを得ることができる。
【００２７】
なお、熱分解によってイオン化した元素は、溶融ガラスの冷却時に溶融ガラスに残っている気泡（特に直径３０μｍ未満の気泡）中の酸素を取り込んで酸化物へと変化する性質を有するため、ガラスの清澄化に役立てることができる。特に、この清澄化の点に着目した場合には、Ｌｉ、Ｎａ、Ｍｇ、Ｃａを用いることが好ましく、Ｌｉ及び／又はＭｇを用いることが最も好ましい。所定の第一イオン化エネルギー又は第一イオン化エネルギーと第二イオン化エネルギーとの和を有する元素の中でも、熱分解に必要なエネルギーが高いこれらの元素、特にＬｉ及び／又はＭｇを用いることで、イオン化した元素が酸化物に変化する反応が進み易くなるため、ガラスをより清澄化することができる。
【００２８】
ガス放出体は、これらの元素を含む化合物であれば特に限定されないが、ガス発生能に優れる点では、これらの元素の酸化物、硝酸塩、炭酸塩、硫酸塩、過酸化物、及び塩化物からなる群より選ばれる１種以上をガス放出体として用いることが好ましい。これらの化合物をガス放出体として用いる場合、ガラス原料に対して熱エネルギーを与えた際に硝酸塩はＮＯｘガスを、炭酸塩はＣＯｘガスを、硫酸塩はＳＯｘガスを、酸化物及び過酸化物はＯ２ガスを、塩化物はＣｌ２ガスをそれぞれ放出することが期待され、上述の元素の熱分解によって気体を放出し易くなるため、溶融ガラスからの脱泡効率を高めることができる。その中でも特に、１価の陰イオンを形成しうる化合物である点で、これらの元素の硝酸塩及び塩化物からなる群より選ばれる１種以上をガス放出体として用いることがより好ましい。これにより、第一イオン化エネルギーが与えられたガス放出体の分子から陰イオンが脱離してガス放出体が容易に熱分解するため、溶融ガラスからの脱泡をより促進することができる。なお、ガス放出体は、ガラス原料として用いてもよく、既知のガラス組成に加えて用いてもよい。
【００２９】
（ガラス原料）
ガラス原料は、ガラスの骨格を形成する成分と、このガラス骨格を変質して種々の特性を持たせる成分と、に大別される。前者の具体例としてはＳｉＯ２、Ａｌ２Ｏ３及びＢ２Ｏ３等が挙げられ、後者の具体例としてはＴｉＯ２、Ｎｂ２Ｏ５、ＷＯ３、Ｔａ２Ｏ５、ＺｎＯ、ＭｇＯ、ＣａＯ、ＳｒＯ、Ｌａ２Ｏ３、Ｇｄ２Ｏ３、Ｙ２Ｏ３、Ｙｂ２Ｏ３、Ｌｕ２Ｏ３、Ｐ２Ｏ５、ＧｅＯ２、ＴｅＯ２、Ｂｉ２Ｏ３、Ｇａ２Ｏ３、Ｉｎ２Ｏ３、ＳｎＯ、Ｆ、ＡｇＯ、ＰｂＯ、ＭｏＯ３、Ｆｅ２Ｏ３、ＣｕＯ、Ｓｂ２Ｏ３、及びＣｄＯ等が挙げられる。なお、ここでは各成分の例示として酸化物を主に列挙したが、これに限られず、列挙された金属元素及び非金属元素の硝酸塩、炭酸塩、硫酸塩、過酸化物、及び塩化物等であってもよい。
【００３０】
ここで、ガラス原料の形態は特に限定されず、粉末状又は塊状の非ガラス状の形態（バッチ）であってもよく、これが溶融され冷却されてガラス化した塊を破砕したもの（カレット）であってもよく、バッチ及びカレットの混合物であってもよい。
【００３１】
これらガス放出体及びガラス原料は、光学ガラスの所望の光学特性等に応じて適宜選択されてよい。ただし、人体をはじめとした生物体への悪影響の観点や、環境保護の観点では、ガス放出体及びガラス原料として、Ｓｂ成分（例えばＳｂ２Ｏ３、Ｓｂ２Ｏ５等）及びＡｓ成分（例えばＡｓ２Ｏ３、Ａｓ２Ｏ５等）の使用量の少ないもの、より好ましくはＳｂ成分及びＡｓ成分を実質的に含まないものを用いることが好ましい。本発明では、第一イオン化エネルギーが小さな元素を有するガス放出体を用いているので、Ｓｂ成分及びＡｓ成分の使用量にかかわらず、ガス放出体による気泡が溶融ガラスへと放出され易い。このため、生物体への悪影響を低減しつつ、脱泡を充分に行うことができる。
【００３２】
（使用量比）
ガス放出体及びガラス原料の使用量比は、特に限定されるものではなく、適宜設定されてよい。ただし、ガス放出体及びガラス原料の質量和に対するガス放出体の使用量を０．０５％以上にすることで、ガラスの脱泡作用が得られ易くなるため、光学ガラスとして好適なガラスを得易くすることができる。一方で、ガス放出体の使用量比を３０．００％以下にすることで、ガラス溶融時における過度の発泡が生じ難くなるため、溶解槽からの溶融ガラスの漏出を低減することができる。従って、ガス放出体及びガラス原料の質量和に対するガス放出体の使用量は、好ましくは０．０５％、より好ましくは０．１０％、最も好ましくは０．２０％を下限とし、好ましくは３０．００％、より好ましくは２０．００％、最も好ましくは１５．００％を上限とする。
【００３３】
（脱泡）
上述したガス放出体による脱泡は、ガス放出体に対して熱エネルギーを与えることにより行われる。より具体的には、ガス放出体及びガラス原料を溶融温度まで共に加熱して溶融することが好ましい。これにより、ガス放出体の熱分解によって放出されたガスが、ガラス原料の溶融によって形成される溶融ガラスの気泡（特に直径３０μｍ以上の気泡）と結びついて溶融ガラスの外部へと排出されるため、ガラスの脱泡を行うことができる。ここで、溶融温度は、ガス放出体及びガラス原料の組成によって適宜設定されるものであるが、例えば１２００℃以上１４００℃以下に設定することができる。
【００３４】
ガス放出体及びガラス原料を共に加熱する方法は、特に限定されるものではなく、ガス放出体及びガラス原料を常温で混合した後で溶解槽に投入し、溶融温度に加熱してもよい。しかしながら、ガラス原料を溶解槽に投入して溶融して溶融ガラスを形成した後で、ガス放出体を加えることが好ましい。ガス放出体を溶融ガラスに加えることにより、ガラスの網目構造と結合してガラス中に取り込まれるガス放出体が減少するため、所望の脱泡効果を得易くすることができる。
【００３５】
なお、本発明の製造方法は、従来の脱泡技術に代替するものではあるが、ガスを溶融ガラスへと導出する技術（いわゆるバブリング）や、脱泡剤の使用を除外するものではなく、これらの技術を併用してもよい。
【００３６】
（光学ガラス）
本発明の製造方法を用いて作製される光学ガラスは、ガス放出体からのガスの放出によって脱泡されたものである。溶融ガラスに残された気泡（特に直径３０μｍ未満の気泡）中の酸素が、イオン化した元素に取り込まれ易くなるため、より清澄化されたガラスを得ることができる。
【００３７】
また、本発明の製造方法を用いて製造される光学ガラスは、優れた光学特性を有しているため、この光学ガラスからなるプリフォームを精密プレス成形等の成形を行うことで、高精度を有するレンズ、プリズム、ミラー等の光学素子を得ることができる。なお、プリフォームを介さず、光学ガラスから直接的に成形してなる光学素子も同様に有用である。また、これらの光学素子を用いた光学機器も本発明に包含される。
【００３８】
なお、本発明は前記実施形態に限定されるものではなく、本発明の目的を達成できる範囲での変形、改良等は本発明に含まれるものである。
【実施例】
【００３９】
以下、実施例を用いて本発明をさらに詳細に説明するが、本発明は以下の実施例に限定されるものではない。
【００４０】
本発明の実施例で用いるガラス原料及びガス放出体として、酸化物換算の組成でＳｉＯ２成分、Ｂ２Ｏ３成分、ＳｒＯ成分、Ｌｉ２Ｏ成分、ＣａＯ成分、ＺｎＯ成分、Ａｌ２Ｏ３成分、ＺｒＯ２成分及びＴｉＯ２成分となるように原料を調合した。ここで、Ｌｉ２Ｏ成分の原料であるＬｉ２ＣＯ３の含有率は酸化物換算におけるガラス質量全体の７％であり、ＣａＯ成分の原料であるＣａＣＯ３の含有率は酸化物換算におけるガラス質量全体の７％であり、ＳｒＯ成分の原料であるＳｒＯの含有率はガラス質量全体の１５％であった。これらガラス原料及びガス放出体としては、Ｓｂ成分及びＡｓ成分を実質的に含有しないものを用いた。調合した原料を白金からなる溶解槽に入れ、電気炉中で１２５０〜１３００℃の範囲で加熱し、温度を保持しつつ４時間に亘り撹拌を行ってガラス原料及びガス放出体を溶融し、攪拌均質化して泡切れ等を行った後、１２５０℃以下に温度を下げて攪拌均質化してから金型に鋳込み、徐冷してガラスを作製した。
【００４１】
作製したガラスについて、日本光学硝子工業会規格ＪＯＧＩＳ１２−１９９４「光学ガラスの泡の測定方法」により泡評価を行い、この規格の表１に基づき１００ｍｌのガラス中の泡の断面積の総和（ｍｍ２）により級別した。すなわち、級１は泡の断面積の総和が０．０３ｍｍ２未満、級２は０．０３〜０．１ｍｍ２未満、級３は０．１〜０．２５ｍｍ２未満、級４は０．２５〜０．５ｍｍ２未満、級５は０．５ｍｍ２以上とした。
【００４２】
一方、本発明の比較例として、ガラス組成中のＬｉ２Ｏ成分、ＳｒＯ成分、及びＣａＯ成分をＺｎＯ成分に置き換え、実施例と同様に泡評価を行った。
【００４３】
その結果、ガラス原料にガス放出体としてＬｉ２ＣＯ３及びＣａＣＯ３を加えた実施例により得られたガラスの泡評価の結果は級１であった。一方、ガラス組成中のＬｉ２Ｏ成分、ＳｒＯ成分、及びＣａＯ成分をＺｎＯ成分に置き換えた比較例では、サンプルのガラス化が困難であった上、サンプルがガラス化した場合における泡評価の結果は級５であり、特に直径３０μｍ〜１ｍｍ程度の泡が多く含まれていた。実施例及び比較例の泡評価の結果から、ガラス原料にガス放出体を加えることによって、Ｓｂ２Ｏ３やＡｓ２Ｏ３の使用量を低減しても溶融ガラスを脱泡できることが明らかになった。特に、ガス放出体としてＬｉ２ＣＯ３及びＣａＣＯ３を加えた場合には、溶融ガラスを充分に脱泡できることが明らかになった。
【００４４】
以上、本発明を例示の目的で詳細に説明したが、本実施例はあくまで例示の目的のみであって、本発明の思想及び範囲を逸脱することなく多くの改変を当業者により成し得ることが理解されよう。